(57)【要約】【課題】従来のロールプリンティング法は、ロールプリンティングによるパターン転写時にブランケットから基板に円滑にパターンを転写するために表面張力の低いＰＤＭＳ（ｐｏｌｙｄｉｍｅｔｈｙｌｓｉｌｏｓａｎｅ）などの材料をブランケットとして用いるため、インクの表面張力がブランケット材料より低くならないと良好なコーティング結果を得ることができない。よって、ロールプリンティング用インク組成物がブランケット表面より低い表面張力を有するようにするためには、インク組成物内に表面張力を下げる効果に優れた界面活性剤を添加して使わなければならない。【解決手段】本発明は、ロールプリンティング用インク組成物に関し、より詳しくは、フルオロ基を含むアクリル共重合樹脂、エチレン性不飽和二重結合を有する多官能性アクリルモノマー、熱重合開始剤、着色剤、および溶媒を含むロールプリンティング用インク組成物に関するものである。【選択図】なし【特許請求の範囲】
【請求項１】
下記化学式１：
【化１】
2008280537.tif 000007
[式中、Ｒ１、Ｒ２、Ｒ３は各々独立して水素原子またはメチル基であり、
Ｒ４はフルオロ基を含む炭素数１〜８個のアルキル基または芳香族基であり、
ｍ、ｎ、ｌは整数であって、モル比（ｍ：ｎ：ｌ）は６０〜７０：１５〜３４：ｌ〜１５であり、
前記共重合樹脂の数平均分子量は５，０００〜５０，０００である]
で示されるフルオロ基を含むアクリル共重合体樹脂、エチレン性不飽和二重結合を有する多官能性アクリルモノマー、熱重合開始剤、着色剤、および溶媒を含むロールプリンティング用インク組成物。
【請求項２】
前記化学式１で示されるフルオロ基を含むアクリル共重合体樹脂は、全体ロールプリンティング用インク組成物１００重量部に対して１〜２０重量部である、請求項１に記載のロールプリンティング用インク組成物。
【請求項３】
前記ロールプリンティング用インク組成物は、下記化学式２：
【化２】
2008280537.tif 000008
[式中、Ｒ１、Ｒ２は各々独立して水素原子またはメチル基であり、
ｍ、ｎは整数であって、モル比（ｍ：n）は７０：３０であり、
前記共重合樹脂の数平均分子量は５，０００〜５０，０００である]
または化学式３：
【化３】
2008280537.tif 000009
[式中、Ｒ１、Ｒ２、Ｒ３は各々独立して水素原子、メチル基であり、
ｍ、ｎ、ｌは整数であって、モル比（ｍ：ｎ：ｌ）は７０：１５：１５であり、
前記共重合樹脂の数平均分子量は５，０００〜５０，０００である]
で示されるフルオロ基を含まないアクリル共重合体樹脂をさらに含む、請求項１に記載のロールプリンティング用インク組成物。
【請求項４】
前記化学式２および化学式３で示されるフルオロ基を含まないアクリル共重合体樹脂は、全体ロールプリンティング用インク組成物１００重量部に対して０超過〜２０重量部以下である、請求項３に記載のロールプリンティング用インク組成物。
【請求項５】
前記エチレン性不飽和二重結合を有する多官能性アクリルモノマーは、分子中に少なくとも１つ以上の付加重合可能な不飽和基を有する沸騰点が１００℃以上である化合物またはカプロラクトンを導入した多官能性アクリルモノマーである、請求項１に記載のロールプリンティング用インク組成物。
【請求項６】
前記エチレン性不飽和二重結合を有する多官能性アクリルモノマーは、全体プリンティング用インク組成物１００重量部に対し１〜２０重量部である、請求項１に記載のロールプリンティング用インク組成物。
【請求項７】
前記熱重合開始剤は、全体ロールプリンティング用インク組成物１００重量部に対して０．０３〜０．３重量部である、請求項１に記載のロールプリンティング用インク組成物。
【請求項８】
前記着色剤は顔料である、請求項１に記載のロールプリンティング用インク組成物。
【請求項９】
前記着色剤は、全体ロールプリンティング用インク組成物１００重量部に対して１〜２０重量部である、請求項１に記載のロールプリンティング用インク組成物。
【請求項１０】
前記溶媒は、プロピレングリコールモノメチルエーテル、エチレングリコールモノメチルエーテルアセテート、プロピレングリコールモノメチルエーテルアセテート、プロピレングリコールモノエチルエーテルアセテート、ジエチレングリコールジメチルエーテル、シクロヘキサノン、２−ヘプタノン、３−ヘプタノン、２−ヒドロキシエチルプロピオネート、３−メチル−３−メトキシブチルプロピオネート、エチル３−メトキシプロピオネート、メチル−３−エトキシプロピオネート、エチル３−エトキシプロピオネート、ブチルアセテート、エチルアセテート、ギ酸アミル、イソアミルアセテート、イソブチルアセテート、イソプロピルアセテート、メチルエチルケトン、ブチルプロピオネート、イソプロピルブチレート、エチルブチレート、ブチルブチレート、エチルピルベート、γ−ブチロールアセテート、メチルアルコール、エチルアルコール、ｎ−プロピルアルコール、ｉ−プロピルアルコール、ベンゼン、トルエン、キシレン、ｎ−ヘプタン、ｎ−ヘキサン、およびｎ−オクタンからなる群から選択された単独または２種以上の化合物である、請求項１に記載のロールプリンティング用インク組成物。
【請求項１１】
前記溶媒は、全体ロールプリンティング用インク組成物１００重量部に対して６０〜９０重量部である、請求項１に記載のロールプリンティング用インク組成物。
【請求項１２】
前記ロールプリンティング用インク組成物は、シリコン系界面活性剤またはフッ素系界面活性剤からなる群から選択された１種以上をさらに含む、請求項１に記載のロールプリンティング用インク組成物。
【請求項１３】
前記シリコン系界面活性剤またはフッ素系界面活性剤は、全体ロールプリンティング用インク組成物１００重量部に対して０．０３〜０．３重量部である、請求項１２に記載のロールプリンティング用インク組成物。
【請求項１４】
前記ロールプリンティング用インク組成物は、分散剤、密着促進剤、および酸化防止剤からなる群から選択された１種以上の添加剤をさらに含む、請求項１に記載のロールプリンティング用インク組成物。
【請求項１５】
前記添加剤は、全体ロールプリンティング用インク組成物１００重量部に対して０超過〜５重量部以下を含む、請求項１４に記載のロールプリンティング用インク組成物。
【請求項１６】
（ａ）基板上にブラックマトリックスパターンを形成するステップ；
（ｂ）ロールプリンティング法を用い、前記ブラックマトリックスによって区切られた画素部に請求項１から１５のいずれか１項に記載のロールプリンティング用インク組成物をコーティングおよび転写してパターン化するステップ；および
（ｃ）前記パターン化したロールプリンティング用インク組成物を乾燥するステップを含むカラーフィルタの製造方法。
【請求項１７】
前記ロールプリンティング法は、ロールまたは平板形態のブランケットに前記ロールプリンティング用インク組成物をコーティングした後、望むパターンの逆像のパターンがあるロールまたは平板形態のクリシェを用いてブランケットから望まないコーティング部分を取り出し、再びブランケットに残っている望むパターン部分を基板に転写する方法によって行う、請求項１６に記載のカラーフィルタの製造方法。
【請求項１８】
前記乾燥は５０〜１５０℃で１〜６００秒間ソフトベイクを行った後、１５０〜２５０℃で６００〜３，０００秒間ポストベイクを行う、請求項１６に記載のカラーフィルタの製造方法。
【請求項１９】
請求項１６から１８のいずれか１項に記載の製造方法を用いて製造したカラーフィルタ。
【請求項２０】
請求項１９に記載のカラーフィルタを含む液晶表示素子。
【発明の詳細な説明】
【技術分野】
【０００１】
本発明は、ロールプリンティング用インク組成物に関し、より詳しくは、フルオロ基を含むアクリル共重合体樹脂、エチレン性不飽和二重結合を有する多官能性アクリルモノマー、熱重合開始剤、着色剤、および溶媒を含むロールプリンティング用インク組成物に関するものである。
【０００２】
本出願は２００７年５月１４日に韓国特許庁に提出された韓国特許出願第１０−２００７−４６３１８号の出願日の利益を主張し、その内容の全ては本明細書に含まれる。
【背景技術】
【０００３】
今日のような情報化社会において電子表示装置（ｅｌｅｃｔｒｏｎｉｃ  ｄｉｓｐｌａｙ  ｄｅｖｉｃｅ）の役割は益々重要になり、各種電子表示装置は多様な産業分野に広範囲に使用されている。このような電子ディスプレイ分野は発展を重ね、多様化する情報化社会の要求に適した新機能の電子表示装置として持続的に開発されている。
【０００４】
一般的に、電子表示装置とは視覚を通して多様な情報を人間に伝達する装置のことをいう。すなわち、各種電子機器から出力される電気的情報信号を人間の視覚で認識可能な光情報信号に変換する電子装置と定義することができ、人間と電子機器を連結する架橋的な役割を担当する装置と定義することもできる。
【０００５】
このような電子表示装置は、光情報信号が発光現象によって表示される場合には発光型表示装置（ｅｍｉｓｓｉｖｅ  ｄｉｓｐｌａｙ）と言い、反射、散乱、または干渉現象などの光変調で表示される場合には受光型表示装置（ｎｏｎ−ｅｍｉｓｓｉｖｅ  ｄｉｓｐｌａｙ）と言う。能動型表示装置とも言われる前記発光型表示装置としては、陰極線管（ｃａｔｈｏｄｅ  ｒａｙ  ｔｕｂｅ；ＣＲＴ）、プラズマディスプレイパネル（ｐｌａｓｍａ  ｄｉｓｐｌａｙ  ｐａｎｅｌ；ＰＤＰ）、発光ダイオード（ｌｉｇｈｔ  ｅｍｉｔｔｉｎｇ  ｄｉｏｄｅ；ＬＥＤ）、またはエレクトロルミネセントディスプレイ（ｅｌｅｃｔｒｏｌｕｍｉｎｅｓｃｅｎｔ  ｄｉｓｐｌａｙ：ＥＬＤ）などを挙げることができる。また、受動型表示装置である前記受光型表示装置としては、液晶表示装置（ｌｉｑｕｉｄ  ｃｒｙｓｔａｌ  ｄｉｓｐｌａｙ；ＬＣＤ）、エレクトロケミカルディスプレイ（ｅｌｅｃｔｒｏｃｈｅｍｉｃａｌ  ｄｉｓｐｌａｙ：ＥＣＤ）、または電気泳動表示装置（ｅｌｅｃｔｒｏｐｈｏｒｅｔｉｃ  ｉｍａｇｅ  ｄｉｓｐｌａｙ：ＥＰＩＤ）などを挙げることができる。
【０００６】
テレビやコンピュータ用モニターなどのような画像表示装置に使用される最も長い歴史を有する表示装置である陰極線管（ＣＲＴ）は、表示品質及び経済性などの面で一番高い占有率を有しているが、大きい重量、大きい容積及び高い消費電力などのような数多い問題点を有している。
【０００７】
しかし、半導体技術の急速な進歩によって各種電子装置の固体化、低電圧及び低電力化と共に電子機器の小型化及び軽量化に従って新しい環境に適合する電子表示装置が必要となった。すなわち、薄くて軽くかつ低い駆動電圧及び低い消費電力の特性を備えた平板パネル（ｆｌａｔ  ｐａｎｅｌ）型表示装置に対する要求が急激に増大している。
【０００８】
現在開発された様々な平板表示装置のうちの液晶表示装置は、他の表示装置に比べて薄くて軽く、低い消費電力および低い駆動電圧を備えていると同時に、陰極線管に近い画像表示が可能であるため、多様な電子装置に広範囲に使用されている。また、液晶表示装置は製造が容易であるため、さらにその適用範囲を拡張している。
【０００９】
このような液晶表示装置はカラー化のために赤色（Ｒ）、緑色（Ｇ）、および青色（Ｂ）の三原色からなるカラーフィルタを必要とする。
【００１０】
前記赤、緑、および青の三原色からなる各々のフォトレジストを用いてカラーフィルタを製造する従来のフォトリソグラフィ法は、ガラス基板上に形成されたブラックマトリックスによって区切られた画素部に赤、緑、および青各々のフォトレジスト組成物をコーティング、露光、および現像などの工程を行う。前記フォトリソグラフィ法は、材料の浪費と複雑な工程を行い、高価な装備を使うため、液晶表示素子の製造時に時間および費用において相当な部分を占める。
【００１１】
最近では従来のフォトリソグラフィ方式に代わる色々な新たな工程方式が使われているが、代表的なものがロールプリンティング方式である。
【００１２】
しかし、従来のロールプリンティング法は、ロールプリンティングによるパターン転写時にブランケットから基板に円滑にパターンを転写するために表面張力の低いＰＤＭＳ（ｐｏｌｙｄｉｍｅｔｈｙｌｓｉｌｏｓａｎｅ）などの材料をブランケットとして用いるため、インクの表面張力がブランケット材料より低くならないと良好なコーティング結果を得ることができない。よって、ロールプリンティング用インク組成物がブランケット表面より低い表面張力を有するようにするためには、インク組成物内に表面張力を下げる効果に優れた界面活性剤を添加して使わなければならない。しかし、この場合、前記界面活性剤成分とロールプリンティング用インク組成物に含まれている顔料あるいは分散剤およびバインダー樹脂などの構成成分との相溶性および消泡性が落ち、ブランケット上にコーティングする時にコーティング表面または内部に穴（Ｈｏｌｅ）が発生したり顔料塊が生じたりする場合がある。
【特許文献１】韓国特許出願第１０−２００７−４６３１８号
【発明の開示】
【発明が解決しようとする課題】
【００１３】
本発明者らはロールプリンティング用インク組成物を製造する時、フルオロ基を含むアクリル共重合体樹脂を用いるとブランケット上にインクをコーティングする時に相溶性および消泡性が改善され、コーティング表面の穴または顔料塊などのコーティング不良が発生しないことを見出した。そこで、本発明は、フルオロ基を含むアクリル共重合体樹脂、エチレン性不飽和二重結合を有する多官能性アクリルモノマー、熱重合開始剤、着色剤、および溶媒を含むロールプリンティング用インク組成物を提供することを目的とする。また、前記ロールプリンティング用インク組成物を用いたカラーフィルタの製造方法、それによって製造されたカラーフィルタ、およびそれを含む液晶表示素子を提供することを目的とする。
【課題を解決するための手段】
【００１４】
本発明は、下記化学式１：
【００１５】
【化１】
2008280537.tif 000002
【００１６】
[式中、Ｒ１、Ｒ２、Ｒ３は各々独立して水素原子またはメチル基であり、
Ｒ４はフルオロ基を含む炭素数１〜８個のアルキル基または芳香族基であり、
ｍ、ｎ、ｌは整数であって、モル比（ｍ：ｎ：ｌ）は６０〜７０：１５〜３４：ｌ〜１５であり、
前記共重合体樹脂の数平均分子量は５，０００〜５０，０００である]
で示されるフルオロ基を含むアクリル共重合体樹脂、エチレン性不飽和二重結合を有する多官能性アクリルモノマー、熱重合開始剤、着色剤、および溶媒を含むロールプリンティング用インク組成物を提供する。
【００１７】
また、本発明は、
（ａ）基板上にブラックマトリックスパターンを形成するステップ；
（ｂ）ロールプリンティング法を用い、前記ブラックマトリックスによって区切られた画素部に前記化学式１で示されるフルオロ基を含むアクリル共重合体樹脂、エチレン性不飽和二重結合を有する多官能性アクリルモノマー、熱重合開始剤、着色剤、および溶媒を含むロールプリンティング用インク組成物をコーティングおよび転写してパターン化するステップ；および
（ｃ）前記パターン化したロールプリンティング用インク組成物を乾燥するステップを含むカラーフィルタの製造方法を提供する。
【００１８】
なお、本発明は前記製造方法によって製造されたカラーフィルタを提供する。
【００１９】
さらに、本発明は前記カラーフィルタを含む液晶表示素子を提供する。
【発明の効果】
【００２０】
本発明のフルオロ基を含むアクリル共重合体樹脂、エチレン性不飽和二重結合を有する多官能性アクリルモノマー、熱重合開始剤、着色剤、および溶媒を含むロールプリンティング用インク組成物は、アクリル共重合体樹脂内に含まれているフルオロ基によって相溶性および消泡性を有するようになる。したがって、本発明によって製造されたカラーフィルタは分散安定性および表面改善を通じて液晶表示素子のカラー特性および表示品質を向上させることができる。
【発明を実施するための最良の形態】
【００２１】
以下、本発明を詳細に説明する。
【００２２】
本発明は、下記化学式１で示されるフルオロ基を含むアクリル共重合体樹脂、エチレン性不飽和二重結合を有する多官能性アクリルモノマー、熱重合開始剤、着色剤、および溶媒を含むロールプリンティング用インク組成物を提供する。
【００２３】
本発明のロールプリンティング用インク組成物に用いられる前記フルオロ基を含むアクリル共重合体樹脂は下記化学式１：
【００２４】
【化２】
2008280537.tif 000003
【００２５】
[本式で、Ｒ１、Ｒ２、Ｒ３は各々独立して水素原子またはメチル基であり、
Ｒ４はフルオロ基を含む炭素数１〜８個のアルキル基または芳香族基であり、
ｍ、ｎ、ｌは整数であって、モル比（ｍ：ｎ：ｌ）は６０〜７０：１５〜３４：ｌ〜１５であり、
前記共重合体樹脂の数平均分子量は５，０００〜５０，０００である]
で示すことができる。
【００２６】
前記化学式１で示されるアクリル共重合体樹脂はフルオロ基を含んでいる。前記アクリル共重合体樹脂内のフルオロ基は、本発明のロールプリンティング用インク組成物の相溶性および消泡性を有するようにする役割をする。具体的には、既存のインク組成物に用いられるフルオロ基が含まれた界面活性剤の場合、表面張力を下げる効果が非常に大きい反面、極性が低いために相対的に極性の大きい顔料およびその分散に用いられた分散剤との相溶性が落ちるようになり、それによって顔料塊や消泡性低下の問題が発生する。よって、コーティング時に表面が非常に粗くなり、内部に気泡が含まれた状態で薄膜が形成し得る。しかし、フルオロ基を含むアクリル共重合体樹脂を添加する場合、前記アクリル共重合体樹脂は表面張力を下げる役割をするフルオロ基を含んでいると同時に、顔料および分散剤、並びにその他のバインダー成分との相溶性を増加させる単量体構成分を含有しており、その結果、全体インク組成物の相溶性および分散性を引き上げ、コーティング時の顔料塊が生じず、表面が均一になり、膜内部の気泡も減少するようになる。
【００２７】
前記化学式１で示されるフルオロ基を含むアクリル共重合体樹脂は、全体ロールプリンティング用インク組成物１００重量部に対して１〜２０重量部を添加することが好ましい。前記フルオロ基を含むアクリル共重合体樹脂の含量が１重量部未満である場合にはインク組成物の相溶性および消泡性が向上する効果は期待し難く、２０重量部を超過する場合にはエチレン性不飽和二重結合を有する多官能性アクリルモノマーを含むその他の成分の含量が相対的に少なくなってフィルム強度が低下し得る。
【００２８】
本発明では、前記フルオロ基を含むアクリル共重合体樹脂の他にフルオロ基を含まないアクリル共重合体樹脂をさらに含むことができる。前記フルオロ基を含まないアクリル共重合体樹脂は、酸基（ａｃｉｄ  ｆｕｎｃｔｉｏｎ）を含むモノマーと前記モノマーと共重合できるモノマーを共重合して用いることができ、フォトリソグラフィとは異なり、アルカリによる現像工程を経ないため、特に酸基を含まなくても良い。
【００２９】
前記酸基を含むモノマーは、（メタ）アクリル酸、クロトン酸、イタコン酸、マレイン酸、フマル酸、モノメチルマレイン酸、イソプレンスルホン酸、およびスチレンスルホン酸からなる群から１種以上選択されることが好ましい。
【００３０】
前記酸基を含むモノマーと共重合できるモノマーは、スチレン、クロロスチレン、α−メチルスチレン、ビニルトルエン、メチル（メタ）アクリレート、エチル（メタ）アクリレート、ブチル（メタ）アクリレート、ベンジル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボニル（メタ）アクリレート、２−フェノキシエチル（メタ）アクリレート、テトラヒドロフルフリル（メタ）アクリレート、ヒドロキシエチル（メタ）アクリレート、２−ヒドロキシプロピル（メタ）アクリレート、２−ヒドロキシ−３−クロロプロピル（メタ）アクリレート、４−ヒドロキシブチル（メタ）アクリレート、アシルオクチルオキシ−２−ヒドロキシプロピル（メタ）アクリレート、エチルヘキシルアクリレート、２−メトキシエチル（メタ）アクリレート、３−メトキシブチル（メタ）アクリレート、エトキシジエチレングリコール（メタ）アクリレート、メトキシトリエチレングリコール（メタ）アクリレート、メトキシトリプロピレングリコール（メタ）アクリレート、メトキシポリエチレングリコール（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、トリブロモフェニル（メタ）アクリレート、β−（メタ）アシロール（ａｃｙｌｏｌ）オキシエチルハイドロジェンサクシネート、メチルα−ヒドロキシメチルアクリレート、エチルα−ヒドロキシメチルアクリレート、プロピルα−ヒドロキシメチルアクリレート、およびブチルα−ヒドロキシメチルアクリレートからなる群から１種以上選択されることが好ましい。
【００３１】
前記フルオロ基を含まないアクリル共重合体樹脂としては、下記の化学式２：
【００３２】
【化３】
2008280537.tif 000004
【００３３】
[本式で、Ｒ１、Ｒ２は各々独立して水素原子またはメチル基であり、
ｍ、ｎは整数であって、モル比（ｍ：ｎ）は７０：３０であり、
前記共重合体樹脂の数平均分子量は５，０００〜５０，０００である]
または化学式３：
【００３４】
【化４】
2008280537.tif 000005
【００３５】
[本式で、Ｒ１、Ｒ２、Ｒ３は各々独立して水素原子またはメチル基であり、
ｍ、ｎ、ｌは整数であって、モル比（ｍ：ｎ：ｌ）は７０：１５：１５であり、
前記共重合体樹脂の数平均分子量は５，０００〜５０，０００である]
のように示される共重合体を例に挙げることができるが、それだけに限定されるものではない。
【００３６】
また、前記フルオロ基を含まないアクリル共重合体樹脂の酸基にグリシジル官能基を有するモノマーを付加反応させ、熱硬化時にエチレン性不飽和二重結合を有する多官能性モノマーと共に付加重合可能なエチレン性不飽和反応性基を導入することができる。この時、使用可能なグリシジル官能基を有するモノマーとしては、グリシジル（メタ）アクリレート、ビニルベンジルグリシジルエーテル、ビニルグリシジルエーテル、アリルグリシジルエーテル、４−メチル−４，５−エポキシペンテン、γ−グリシドキシプロピルトリメトキシシラン、γ−グリシドキシプロピルメチルジエトキシシラン、γ−グリシドキシプロピルトリエトキシシラン、およびノルボルニル誘導体からなる群から１種以上選択されることが好ましい。
【００３７】
本発明においてフルオロ基を含まないアクリル共重合体樹脂は、酸価が０〜２００ＫＯＨ  ｍｇ／ｇ程度であり、数平均分子量は５，０００〜５０，０００の範囲であることが好ましい。前記フルオロ基を含まない樹脂バインダーは、インク組成物１００重量部に対して０超過〜２０重量部以下を単独または２種以上を混合して用いることができる。
前記エチレン性不飽和二重結合を有する多官能性アクリルモノマーは、分子中に少なくとも１つ以上の付加重合可能な不飽和基を有する沸騰点が１００℃以上である化合物またはカプロラクトンを導入した多官能性アクリルモノマーを用いることができる。
【００３８】
前記分子中に少なくとも１つ以上の付加重合可能な不飽和基を有する沸騰点が１００℃以上である化合物としては、ポリエチレングリコールモノ（メタ）アクリレート、ポリプロピレングリコールモノ（メタ）アクリレート、またはフェノキシエチル（メタ）アクリレートなどの単官能性モノマー、ポリエチレングリコール（メタ）アクリレート、ポリプロピレングリコール（メタ）アクリレート、トリメチロールエタントリアクリレート、トリメチロールプロパントリアクリレート、ネオペンチルグリコール（メタ）アクリレート、ペンタエリスリトールテトラアクリレート、ペンタエリスリトールトリアクリレート、ジペンタエリスリトールペンタアクリレート、またはジペンタエリスリトールヘキサアクリレートなどの多官能性モノマーを用いることができる。
【００３９】
また、前記カプロラクトンを導入した多官能性アクリルモノマーとしては、ジペンタエリスリトールに導入したＫＡＹＡＲＡＤ  ＤＰＣＡ−２０、３０、６０、１２０、テトラヒドロフリルアクリレートに導入したＫＡＹＡＲＡＤ  ＴＣ−１１０Ｓ、またはネオペンチルグリコールヒドロキシピバレートに導入したＫＡＹＡＲＡＤ  ＨＸ−２２０、ＫＡＹＡＲＡＤ  ＨＫ−６２０などを用いることができる。その他に使用可能な多官能性モノマーとしては、ビスフェノールＡ誘導体のエポキシアクリレート、ノボラック−エポキシアクリレート、ウレタン系の多官能性アクリレートとしてＵ−３２４Ａ、Ｕ１５ＨＡまたはＵ−４ＨＡなどを用いることができる。前記エチレン性不飽和二重結合を有する多官能性アクリルモノマーは単独または２種以上を混合して用いることもできる。
【００４０】
前記エチレン性不飽和二重結合を有する多官能性アクリルモノマーは、ロールプリンティング用インク組成物１００重量部に対して１〜２０重量部を用いることが好ましい。前記エチレン性不飽和二重結合を有する多官能性アクリルモノマーの含量が１重量部未満である場合にはコーティングフィルムの強度が低下し、２０重量部を超過する場合には樹脂層の粘着性が過剰になって、かえってフィルムの強度が低下し得る。
【００４１】
本発明のロールプリンティング用インク組成物は熱重合開始剤を用いる。光重合開始剤を用いる場合にはインク組成物の硬化のために露光工程を導入しなければならず、そのためには、ロールプリンティング装備の他に附加装備として露光装置および露光のためのアライン装置を必要とするため、ロールプリンティング用インク組成物としては光重合開始剤の使用は適していない。
【００４２】
本発明のインク組成物に用いられる熱重合開始剤としては、アゾ系化合物として、Ｗａｋｏ  Ｐｕｒｅ  ｃｈｅｍｉｃａｌ  Ｉｎｄｕｓｔｒｉｓ．Ｌｔｄ．のアゾニトリル系であるＶ−６０、Ｖ−６５、Ｖ−５９、Ｖ−７０、Ｖ−４０と、アゾエステル系であるＶ−６０１、アゾアミド系であるＶＡ−０８６、ＶＡ−０８５、ＶＡ−０８０、Ｖａｍ−１１０、Ｖａｍ−１１１、ＶＦ−０９６、アゾアミジン系であるＶ−５０、ＶＡ−０４４、ＶＡ−０４６Ｂ、Ａａｍ−０２７、ＶＡ−０６０、ＶＡ−０５７、ＶＡ−０６１、マクロアゾ系の開始剤であるＶＰＳ−０５０１、ＶＰＳ−１００１、ＶＰＥ−０２０１、ＶＰＥ−０４０１、ＶＰＥ−０６０１、ＶＰＴＧ−０３０１などを用いることができるが、それだけに限定されるものではない。
【００４３】
前記熱重合開始剤は全体インク組成物１００重量部に対して０．０３〜０．３重量部を用いることが好ましい。前記熱重合開始剤の含量が０．０３重量部未満である場合にはインクの熱重合度が低くなる問題が生じ、０．３重量部を超過する場合には熱重合開始剤の効率が減少し得る。
【００４４】
本発明のロールプリンティング用インク組成物に用いられる着色剤は顔料が好ましい。前記顔料は分散に悪影響を及ぼさない限り、汎用の顔料を用いても良いが、微細加工した粒子の顔料を用いることが好ましい。前記顔料の粒子大きさは主に０．３μｍ以下であることが好ましく、０．１μｍの顔料粒子が９０％以上分布していることがさらに好ましい。前記顔料の大きさが０．３μｍより大きい場合には、一次的に組成物を製造する時に顔料分散の問題が生じ得るし、それによって光透過が円滑ではなく、製造されたカラーフィルタの透過性が不良になり得る。
【００４５】
本発明のロールプリンティング用インク組成物において色特性を示すために用いられるレッド顔料としては、ナフトール系レッド顔料であるＰｉｇ．Ｒｅｄ＃１（Ｃ．Ｉ．１２０７０）、Ｐｉｇ．Ｒｅｄ＃２（Ｃ．Ｉ．１２３１０）、Ｐｉｇ．Ｒｅｄ＃３（Ｃ．Ｉ．１２１２０）、Ｐｉｇ．Ｒｅｄ＃４（Ｃ．Ｉ．１２０８５）、Ｐｉｇ．Ｒｅｄ＃５（Ｃ．Ｉ．１２４９０）、Ｐｉｇ．Ｒｅｄ＃６（Ｃ．Ｉ．１２０９０）、Ｐｉｇ．Ｒｅｄ＃７（Ｃ．Ｉ．１２４２０）、Ｐｉｇ．Ｒｅｄ＃８（Ｃ．Ｉ．１２３５５）、Ｐｉｇ．Ｒｅｄ＃９（Ｃ．Ｉ．１２４６０）、Ｐｉｇ．Ｒｅｄ＃１０（Ｃ．Ｉ．１２４４０）、Ｐｉｇ．Ｒｅｄ＃１１（Ｃ．Ｉ．１２４３０）、Ｐｉｇ．Ｒｅｄ＃１２（Ｃ．Ｉ．１２３８５）、Ｐｉｇ．Ｒｅｄ＃１３（Ｃ．Ｉ．１２３９５）、Ｐｉｇ．Ｒｅｄ＃１４（Ｃ．Ｉ．１２３８０）、Ｐｉｇ．Ｒｅｄ＃１５（Ｃ．Ｉ．１２４６５）、Ｐｉｇ．Ｒｅｄ＃１６（１２５００）、Ｐｉｇ．Ｒｅｄ＃１７（Ｃ．Ｉ．１２３９０）、Ｐｉｇ．Ｒｅｄ＃１８（Ｃ．Ｉ．１２３５０）、Ｐｉｇ．Ｒｅｄ＃２１（Ｃ．Ｉ．１２３００）、Ｐｉｇ．Ｒｅｄ＃２２（Ｃ．Ｉ．１２３１５）、Ｐｉｇ．Ｒｅｄ＃２３（Ｃ．Ｉ．１２３５５）、Ｐｉｇ．Ｒｅｄ＃３１（１２３６０）、Ｐｉｇ．Ｒｅｄ＃３２（１２３２０）、Ｐｉｇ．Ｒｅｄ＃９５（Ｃ．Ｉ．１５８９７）、Ｐｉｇ．Ｒｅｄ＃１１２（Ｃ．Ｉ．１２３７０）、Ｐｉｇ．Ｒｅｄ＃１１４（Ｃ．Ｉ．１２３５１）、Ｐｉｇ．Ｒｅｄ＃１１９（Ｃ．Ｉ．１２４６９）、Ｐｉｇ．Ｒｅｄ＃１４６（Ｃ．Ｉ．１２４８５）、Ｐｉｇ．Ｒｅｄ＃１４７（Ｃ．Ｉ．１２４３３）、Ｐｉｇ．Ｒｅｄ＃１４８（Ｃ．Ｉ．１２３６９）、Ｐｉｇ．Ｒｅｄ＃１５０（Ｃ．Ｉ．１２２９０）、Ｐｉｇ．Ｒｅｄ＃１５１（Ｃ．Ｉ．１５８９０）、Ｐｉｇ．Ｒｅｄ＃１８４（Ｃ．Ｉ．１２４８７）、Ｐｉｇ．Ｒｅｄ＃１８７（Ｃ．Ｉ．１２４８６）、Ｐｉｇ．Ｒｅｄ＃１８８（Ｃ．Ｉ．１２４６７）、Ｐｉｇ．Ｒｅｄ＃２１０（Ｃ．Ｉ．１２４７４）、Ｐｉｇ．Ｒｅｄ＃２４５（Ｃ．Ｉ．１２３１７）、Ｐｉｇ．Ｒｅｄ＃２５３（Ｃ．Ｉ．１２３７５）、Ｐｉｇ．Ｒｅｄ＃２５８（Ｃ．Ｉ．１２３１８）、Ｐｉｇ．Ｒｅｄ＃２６１（Ｃ．Ｉ．１２４６８）；ナフトール系と金属錯体であるＰｉｇ．Ｒｅｄ＃４９（Ｃ．Ｉ．１５６３０）、Ｐｉｇ．Ｒｅｄ＃４９：１（Ｃ．Ｉ．１５６３０：１）、Ｐｉｇ．Ｒｅｄ＃４９：２（Ｃ．Ｉ．１５６３０：２）、Ｐｉｇ．Ｒｅｄ＃４９：３（Ｃ．Ｉ．１５６３０：３）、Ｐｉｇ．Ｒｅｄ＃５０：１（Ｃ．Ｉ．１５５００：１）、Ｐｉｇ．Ｒｅｄ＃５１：１（Ｃ．Ｉ．１５５８０：１）、Ｐｉｇ．Ｒｅｄ＃５３（Ｃ．Ｉ．１５５８５）、Ｐｉｇ．Ｒｅｄ＃５３：１（Ｃ．Ｉ．１５５８５：１）、Ｐｉｇ．Ｒｅｄ＃６８（Ｃ．Ｉ．１５５２５）、Ｐｉｇ．Ｒｅｄ＃２４３（Ｃ．Ｉ．１５９１０）、Ｐｉｇ．Ｒｅｄ＃２４７（Ｃ．Ｉ．１５９１５）；ジスアゾピラゾロン系であるＰｉｇ．Ｒｅｄ＃３７（Ｃ．Ｉ．２１２０５）、Ｐｉｇ．Ｒｅｄ＃３８（Ｃ．Ｉ．２１２１０）、Ｐｉｇ．Ｒｅｄ＃４１（Ｃ．Ｉ．２１２００）；ジスアゾ系縮合物であるＰｉｇ．Ｒｅｄ＃１４４（Ｃ．Ｉ．２０７３５）、Ｐｉｇ．Ｒｅｄ＃１６６（Ｃ．Ｉ．２００３５）、Ｐｉｇ．Ｒｅｄ＃２２０（Ｃ．Ｉ．２００５５）、Ｐｉｇ．Ｒｅｄ＃２２１（Ｃ．Ｉ．２００６５）、Ｐｉｇ．Ｒｅｄ＃２４２（Ｃ．Ｉ．２００６７）；２−ヒドロキシ−３−ナフトエ酸系金属錯体であるＰｉｇ．Ｒｅｄ＃４８：１（Ｃ．Ｉ．１５８６５：１）、Ｐｉｇ．Ｒｅｄ＃４８：２（Ｃ．Ｉ．１５８６５：２）、Ｐｉｇ．Ｒｅｄ＃４８：３（Ｃ．Ｉ．１５８６５：３）、Ｐｉｇ．Ｒｅｄ＃４８：４（Ｃ．Ｉ．１５８６５：４）、Ｐｉｇ．Ｒｅｄ＃４８：５（Ｃ．Ｉ．１５８６５：５）、Ｐｉｇ．Ｒｅｄ＃５２：１（Ｃ．Ｉ．１５８６０：１）、Ｐｉｇ．Ｒｅｄ＃５２：２（Ｃ．Ｉ．１５８６０：２）、Ｐｉｇ．Ｒｅｄ＃５７：１（Ｃ．Ｉ．１５８５０：１）、Ｐｉｇ．Ｒｅｄ＃５８：２（Ｃ．Ｉ．１５８２５：２）、Ｐｉｇ．Ｒｅｄ＃５８：４（Ｃ．Ｉ．１５８２５：４）、Ｐｉｇ．Ｒｅｄ＃６３：１（Ｃ．Ｉ．１５８８０：１）、Ｐｉｇ．Ｒｅｄ＃６３：２（Ｃ．Ｉ．１５８８０：２）、Ｐｉｇ．Ｒｅｄ＃６４（Ｃ．Ｉ．１５８００）、Ｐｉｇ．Ｒｅｄ＃６４：１（Ｃ．Ｉ．１５８００：１）、Ｐｉｇ．Ｒｅｄ＃２００（Ｃ．Ｉ．１５８６７）；ナフタレンスルホン酸金属錯体であるＰｉｇ．Ｒｅｄ＃６０：１（Ｃ．Ｉ．１６１０５：１）、Ｐｉｇ．Ｒｅｄ＃６６（Ｃ．Ｉ．１８０００：１）、Ｐｉｇ．Ｒｅｄ＃６７（Ｃ．Ｉ．１８０２５：１）；トリアリールカルボニウム系であるＰｉｇ．Ｒｅｄ＃８１：１（Ｃ．Ｉ．４５１６０：１）、Ｐｉｇ．Ｒｅｄ＃８１：３（Ｃ．Ｉ．４５１６０：３）、Ｐｉｇ．Ｒｅｄ＃１６９（Ｃ．Ｉ．４５１６０：２）；アントラキノン系であるＰｉｇ．Ｒｅｄ＃８９（Ｃ．Ｉ．６０７４５）、Ｐｉｇ．Ｒｅｄ＃１７７（６５３００）；チオインジゴ系であるＰｉｇ．Ｒｅｄ＃８８（Ｃ．Ｉ．７３３１２）、Ｐｉｇ．Ｒｅｄ＃１８１（Ｃ．Ｉ．７３３６０）；キナクリドン系であるＰｉｇ．Ｒｅｄ＃１２２（Ｃ．Ｉ．７３９１５）、Ｐｉｇ．Ｒｅｄ＃２０７（Ｃ．Ｉ．７３９００）、Ｐｉｇ．Ｒｅｄ＃２０９（Ｃ．Ｉ．７３９０５）；ペリレン系であるＰｉｇ．Ｒｅｄ＃１２３（Ｃ．Ｉ．７１１４５）、Ｐｉｇ．Ｒｅｄ＃１４９（Ｃ．Ｉ．７１１３７）、Ｐｉｇ．Ｒｅｄ＃１７８（Ｃ．Ｉ．７１１５５）、Ｐｉｇ．Ｒｅｄ＃１７９（Ｃ．Ｉ．７１１３０）、Ｐｉｇ．Ｒｅｄ＃１９０（Ｃ．Ｉ．７１１４０）、Ｐｉｇ．Ｒｅｄ＃１９４（Ｃ．Ｉ．７１１００）、Ｐｉｇ．Ｒｅｄ＃２２４（Ｃ．Ｉ．７１１２７）；ベンズイミダゾロン系であるＰｉｇ．Ｒｅｄ＃１７１（Ｃ．Ｉ．１２５１２）、Ｐｉｇ．Ｒｅｄ＃１７５（Ｃ．Ｉ．１２５１３）、Ｐｉｇ．Ｒｅｄ＃１７６（Ｃ．Ｉ．１２５１５）、Ｐｉｇ．Ｒｅｄ＃１８５（Ｃ．Ｉ．１２５１６）、Ｐｉｇ．Ｒｅｄ＃２０８（Ｃ．Ｉ．１２５１４）；ピランスロン系であるＰｉｇ．Ｒｅｄ＃２１６（Ｃ．Ｉ．５９７１０）；ジケトピロロピロール系であるＰｉｇ．Ｒｅｄ＃２５４（Ｃ．Ｉ．５６１１０）；イソインドリン系であるＰｉｇ．Ｒｅｄ＃２６０（Ｃ．Ｉ．５６２９５）などを用いることができる。
【００４６】
バイオレット顔料としては、トリアリールカルボニウム系であるＰｉｇ．Ｖｉｏｌｅｔ＃１（Ｃ．Ｉ．４５１７０：２）、Ｐｉｇ．Ｖｉｏｌｅｔ＃２（Ｃ．Ｉ．４５１７５：１）、Ｐｉｇ．Ｖｉｏｌｅｔ＃３（Ｃ．Ｉ．４２５３５：２）、Ｐｉｇ．Ｖｉｏｌｅｔ＃２７（Ｃ．Ｉ．４２５３５：３）、Ｐｉｇ．Ｖｉｏｌｅｔ＃３９（Ｃ．Ｉ．４２５５５：２）；アントラキノン系であるＰｉｇ．Ｖｉｏｌｅｔ＃５：１（Ｃ．Ｉ．５８０５５：１）；ナフトール系であるＰｉｇ．Ｖｉｏｌｅｔ＃２５（Ｃ．Ｉ．１２３２１）、Ｐｉｇ．Ｖｉｏｌｅｔ＃５０（Ｃ．Ｉ．１２３２２）；キナクリドン系であるＰｉｇ．Ｖｉｏｌｅｔ＃１９（Ｃ．Ｉ．７３９００）；ジオキサジン系であるＰｉｇ．Ｖｉｏｌｅｔ＃２３（Ｃ．Ｉ．５１３１９）、Ｐｉｇ．Ｖｉｏｌｅｔ＃３７（Ｃ．Ｉ．５１３４５）；ペリレン系であるＰｉｇ．Ｖｉｏｌｅｔ＃２９（Ｃ．Ｉ．７１１２９）；ベンズイミダゾロン系であるＰｉｇ．Ｖｉｏｌｅｔ＃３２（Ｃ．Ｉ．１２５１７）などを用いることができる。
ブルー顔料としては、トリアリールカルボニウム系であるＰｉｇ．Ｂｌｕｅ＃１（Ｃ．Ｉ．４２５９５：２）、Ｐｉｇ．Ｂｌｕｅ＃２（Ｃ．Ｉ．４４０４５：２）、Ｐｉｇ．Ｂｌｕｅ＃９（Ｃ．Ｉ．４２０２５：１）、Ｐｉｇ．Ｂｌｕｅ＃１０（Ｃ．Ｉ．４４０４０：２）、Ｐｉｇ．Ｂｌｕｅ＃１４（Ｃ．Ｉ．４２６００：１）、Ｐｉｇ．Ｂｌｕｅ＃１８（Ｃ．Ｉ．４２７７０：１）、Ｐｉｇ．Ｂｌｕｅ＃１９（Ｃ．Ｉ．４２７５０）、Ｐｉｇ．Ｂｌｕｅ＃５６（Ｃ．Ｉ．４２８００）、Ｐｉｇ．Ｂｌｕｅ＃６２（Ｃ．Ｉ．４４０８４）；Ｃｕフタロシアニン系であるＰｉｇ．Ｂｌｕｅ＃１５（Ｃ．Ｉ．７４１６０）、Ｐｉｇ．Ｂｌｕｅ＃１５：１（Ｃ．Ｉ．７４１６０）；メタルフリーフタロシアニン系であるＰｉｇ．Ｂｌｕｅ＃１６（Ｃ．Ｉ．７４１００）；インダンスロン系であるＰｉｇ．Ｂｌｕｅ＃６０（Ｃ．Ｉ．６９８００）、Ｐｉｇ．Ｂｌｕｅ＃６４（Ｃ．Ｉ．６９８２５）；インジゴ系であるＰｉｇ．Ｂｌｕｅ＃６６（Ｃ．Ｉ．７３０００）、Ｐｉｇ．Ｂｌｕｅ＃６３（Ｃ．Ｉ．７３０１５：ｘ）などを用いることができる。
【００４７】
グリーン顔料としては、トリアリールカルボニウム系であるＰｉｇ．Ｇｒｅｅｎ＃１（Ｃ．Ｉ．４２０４０：１）、Ｐｉｇ．Ｇｒｅｅｎ＃２（Ｃ．Ｉ．４２０４０：１）、Ｐｉｇ．Ｇｒｅｅｎ＃４（Ｃ．Ｉ．４２０００：２）；Ｃｕフタロシアニン系であるＰｉｇ．Ｇｒｅｅｎ＃７（Ｃ．Ｉ．７４２６０）、Ｐｉｇ．Ｇｒｅｅｎ＃３６（Ｃ．Ｉ．７４２６５）；金属錯体であるＰｉｇ．Ｇｒｅｅｎ＃８（Ｃ．Ｉ．１０００６）、Ｐｉｇ．Ｇｒｅｅｎ＃１０（Ｃ．Ｉ．１２７７５）などを用いることができる。
【００４８】
イエロー顔料としては、モノアゾ系であるＰｉｇ．Ｙｅｌｌｏｗ＃１（Ｃ．Ｉ．１１６８０）、Ｐｉｇ．Ｙｅｌｌｏｗ＃２（Ｃ．Ｉ．１１７３０）、Ｐｉｇ．Ｙｅｌｌｏｗ＃３（Ｃ．Ｉ．１１７１０）、Ｐｉｇ．Ｙｅｌｌｏｗ＃５（Ｃ．Ｉ．１１６６０）、Ｐｉｇ．Ｙｅｌｌｏｗ＃６（Ｃ．Ｉ．１１６７０）、Ｐｉｇ．Ｙｅｌｌｏｗ＃１０（Ｃ．Ｉ．１２７１０）、Ｐｉｇ．Ｙｅｌｌｏｗ＃４９（Ｃ．Ｉ．１１７６５）、Ｐｉｇ．Ｙｅｌｌｏｗ＃６５（Ｃ．Ｉ．１１７４０）、Ｐｉｇ．Ｙｅｌｌｏｗ＃７３（Ｃ．Ｉ．１１７３８）、Ｐｉｇ．Ｙｅｌｌｏｗ＃７４（Ｃ．Ｉ．１１７４１）、Ｐｉｇ．Ｙｅｌｌｏｗ＃７５（Ｃ．Ｉ．１１７７０）、Ｐｉｇ．Ｙｅｌｌｏｗ＃９７（Ｃ．Ｉ．１１７６７）、Ｐｉｇ．Ｙｅｌｌｏｗ＃９８（Ｃ．Ｉ．１１７２７）、Ｐｉｇ．Ｙｅｌｌｏｗ＃１１１（Ｃ．Ｉ．１１７４５）、Ｐｉｇ．Ｙｅｌｌｏｗ＃１１６（Ｃ．Ｉ．１１７９０）、Ｐｉｇ．Ｙｅｌｌｏｗ＃１６７（Ｃ．Ｉ．１１７３７）；モノアゾ系金属錯体であるＰｉｇ．Ｙｅｌｌｏｗ＃６１（Ｃ．Ｉ．１３８８０）、Ｐｉｇ．Ｙｅｌｌｏｗ＃６２：１（Ｃ．Ｉ．１３９４０：１）、Ｐｉｇ．Ｙｅｌｌｏｗ＃１００（Ｃ．Ｉ．１９１４０：１）、Ｐｉｇ．Ｙｅｌｌｏｗ＃１６８（Ｃ．Ｉ．１３９６０）、Ｐｉｇ．Ｙｅｌｌｏｗ＃１６９（Ｃ．Ｉ．１３９５５）、Ｐｉｇ．Ｙｅｌｌｏｗ＃１８３（Ｃ．Ｉ．１８７９２）；ビスアセトアセチルアリーライド系であるＰｉｇ．Ｙｅｌｌｏｗ＃１６（Ｃ．Ｉ．２００４０）；ジアリーライド系であるＰｉｇ．Ｙｅｌｌｏｗ＃１２（Ｃ．Ｉ．２１０９０）、Ｐｉｇ．Ｙｅｌｌｏｗ＃１３（Ｃ．Ｉ．２１１００）、Ｐｉｇ．Ｙｅｌｌｏｗ＃１４（Ｃ．Ｉ．２１０９５）、Ｐｉｇ．Ｙｅｌｌｏｗ＃１７（Ｃ．Ｉ．２１１０５）、Ｐｉｇ．Ｙｅｌｌｏｗ＃５５（Ｃ．Ｉ．２１０９６）、Ｐｉｇ．Ｙｅｌｌｏｗ＃６３（Ｃ．Ｉ．２１０９１）、Ｐｉｇ．Ｙｅｌｌｏｗ＃８１（Ｃ．Ｉ．２１１２７）、Ｐｉｇ．Ｙｅｌｌｏｗ＃８３（Ｃ．Ｉ．２１１０８）、Ｐｉｇ．Ｙｅｌｌｏｗ＃８７（Ｃ．Ｉ．２１１０７：１）、Ｐｉｇ．Ｙｅｌｌｏｗ＃１１３（Ｃ．Ｉ．２１１２６）、Ｐｉｇ．Ｙｅｌｌｏｗ＃１１４（Ｃ．Ｉ．２１０９２）、Ｐｉｇ．Ｙｅｌｌｏｗ＃１２４（Ｃ．Ｉ．２１１０７）、Ｐｉｇ．Ｙｅｌｌｏｗ＃１２６（Ｃ．Ｉ．２１１０１）、Ｐｉｇ．Ｙｅｌｌｏｗ＃１２７（２１１０２）、Ｐｉｇ．Ｙｅｌｌｏｗ＃１５２（Ｃ．Ｉ．２１１１１）、Ｐｉｇ．Ｙｅｌｌｏｗ＃１７０（Ｃ．Ｉ．２１１０４）、Ｐｉｇ．Ｙｅｌｌｏｗ＃１７１（Ｃ．Ｉ．２１１０６）、Ｐｉｇ．Ｙｅｌｌｏｗ＃１７２（Ｃ．Ｉ．２１１０９）、Ｐｉｇ．Ｙｅｌｌｏｗ＃１７４（Ｃ．Ｉ．２１０９８）；フラバンスロン系であるＰｉｇ．Ｙｅｌｌｏｗ＃２４（Ｃ．Ｉ．７０６００）；ジアゾ系縮合物であるＰｉｇ．Ｙｅｌｌｏｗ＃９３（Ｃ．Ｉ．２０７１０）、Ｐｉｇ．Ｙｅｌｌｏｗ＃９４（Ｃ．Ｉ．２００３８）、Ｐｉｇ．Ｙｅｌｌｏｗ＃９５（Ｃ．Ｉ．２００３４）、Ｐｉｇ．Ｙｅｌｌｏｗ＃１２８（Ｃ．Ｉ．２００３７）、Ｐｉｇ．Ｙｅｌｌｏｗ＃１６６（Ｃ．Ｉ．２００３５）；アントラキノン系であるＰｉｇ．Ｙｅｌｌｏｗ＃１２３（Ｃ．Ｉ．６５０４９）、Ｐｉｇ．Ｙｅｌｌｏｗ＃１４７（Ｃ．Ｉ．６０６４５）；アルダジン系であるＰｉｇ．Ｙｅｌｌｏｗ＃１０１（Ｃ．Ｉ．４８０５２）；ナフタレンスルホン酸金属錯体であるＰｉｇ．Ｙｅｌｌｏｗ＃１０４（Ｃ．Ｉ．１５９８５：１）；アントラピリミジン系であるＰｉｇ．Ｙｅｌｌｏｗ＃１０８（Ｃ．Ｉ．６８４２０）；イソインドリノン系であるＰｉｇ．Ｙｅｌｌｏｗ＃１０９（Ｃ．Ｉ．５６２８４）、Ｐｉｇ．Ｙｅｌｌｏｗ＃１１０（Ｃ．Ｉ．５６２８０）、Ｐｉｇ．Ｙｅｌｌｏｗ＃１３９（Ｃ．Ｉ．５６２９８）、Ｐｉｇ．Ｙｅｌｌｏｗ＃１８５（Ｃ．Ｉ．５６２９０）；ベンズイミダゾロン系であるＰｉｇ．Ｙｅｌｌｏｗ＃１２３（Ｃ．Ｉ．１１７８３）、Ｐｉｇ．Ｙｅｌｌｏｗ＃１５４（Ｃ．Ｉ．１３９８０）、Ｐｉｇ．Ｙｅｌｌｏｗ＃１７５（Ｃ．Ｉ．１１７８４）、Ｐｉｇ．Ｙｅｌｌｏｗ＃１８０（Ｃ．Ｉ．２１２９０）、Ｐｉｇ．Ｙｅｌｌｏｗ＃１８１（Ｃ．Ｉ．１１７７７）；キノフタロン系であるＰｉｇ．Ｙｅｌｌｏｗ＃１３８（Ｃ．Ｉ．５６３００）；金属錯体であるＰｉｇ．Ｙｅｌｌｏｗ＃１１７（Ｃ．Ｉ．４８０４３）、Ｐｉｇ．Ｙｅｌｌｏｗ＃１２９（Ｃ．Ｉ．４８０４２）、Ｐｉｇ．Ｙｅｌｌｏｗ＃１５０（Ｃ．Ｉ．１２７６４）、Ｐｉｇ．Ｙｅｌｌｏｗ＃１５３（Ｃ．Ｉ．４８５４５）、Ｐｉｇ．Ｙｅｌｌｏｗ＃１７７（Ｃ．Ｉ．４８１２０）、Ｐｉｇ．Ｙｅｌｌｏｗ＃１７９（Ｃ．Ｉ．４８１２５）などを用いることができる。
【００４９】
その他にオレンジ顔料としては、モノアゾ系であるＰｉｇ．Ｏｒａｎｇｅ＃１（Ｃ．Ｉ．１１７２５）、Ｐｉｇ．Ｏｒａｎｇｅ＃６（Ｃ．Ｉ．１２７３０）；ナフトール系であるＰｉｇ．Ｏｒａｎｇｅ＃２（Ｃ．Ｉ．１２０６０）、Ｐｉｇ．Ｏｒａｎｇｅ＃５（Ｃ．Ｉ．１２０７５）、Ｐｉｇ．Ｏｒａｎｇｅ＃２２（Ｃ．Ｉ．１２４７０）、Ｐｉｇ．Ｏｒａｎｇｅ＃２４（Ｃ．Ｉ．１２３０５）、Ｐｉｇ．Ｏｒａｎｇｅ＃３８（Ｃ．Ｉ．１２３６７）；ナフトール金属錯体であるＰｉｇ．Ｏｒａｎｇｅ＃１７（Ｃ．Ｉ．１５５１０：１  Ｐｉｇ．Ｏｒａｎｇｅ＃１７：１（１５５１０：２）、Ｐｉｇ．Ｏｒａｎｇｅ＃４６（Ｃ．Ｉ．１５６０２）；ジスアゾピラゾロン系であるＰｉｇ．Ｏｒａｎｇｅ＃１３（Ｃ．Ｉ．２１１１０）、Ｐｉｇ．Ｏｒａｎｇｅ＃３４（Ｃ．Ｉ．２１１１５）；ジアリーライド系であるＰｉｇ．Ｏｒａｎｇｅ＃１５（Ｃ．Ｉ．２１１３０）、Ｐｉｇ．Ｏｒａｎｇｅ＃１６（Ｃ．Ｉ．２１１６０）；ナフタレンスルホン酸金属錯体であるＰｉｇ．Ｏｒａｎｇｅ＃１９（Ｃ．Ｉ．１５９９０）；ジスアゾ系縮合物であるＰｉｇ．Ｏｒａｎｇｅ＃３１（Ｃ．Ｉ．２００５０）；ベンズイミダゾロン系であるＰｉｇ．Ｏｒａｎｇｅ＃３６（Ｃ．Ｉ．１１７８０）、Ｐｉｇ．Ｏｒａｎｇｅ＃６０（Ｃ．Ｉ．１１７８２）；ピランスロン系であるＰｉｇ．Ｏｒａｎｇｅ＃４０（Ｃ．Ｉ．５９７００）；ペリノン系であるＰｉｇ．Ｏｒａｎｇｅ＃４３（Ｃ．Ｉ．７１１０５）；キナクリドン系であるＰｉｇ．Ｏｒａｎｇｅ＃４８（Ｃ．Ｉ．７３９００）；イソインドリン系であるＰｉｇ．Ｏｒａｎｇｅ＃６１（Ｃ．Ｉ．１１２６５）、Ｐｉｇ．Ｏｒａｎｇｅ＃６６（Ｃ．Ｉ．４８２１０）またはＰｉｇ．Ｏｒａｎｇｅ＃６９（Ｃ．Ｉ．５６２９２）などを用いることができる。
【００５０】
前記ロールプリンティング用インク組成物において色特性を示すために用いられる着色剤は、求められる色特性に応じて全体インク組成物１００重量部に対して１〜２０重量部を添加することが好ましく、より好ましくは１〜１５重量部である。前記インク組成物に用いられる着色剤の含量が適切ではない場合、カラーフィルタ製造時に所望する画質の製品を得ることができなくなる。
【００５１】
前記溶媒は、溶解性、顔料分散性、コーティング性、およびロールプリンティングによるパターン転写性などを考慮する時、プロピレングリコールモノメチルエーテル、エチレングリコールモノメチルエーテルアセテート、プロピレングリコールモノメチルエーテルアセテート、プロピレングリコールモノエチルエーテルアセテート、ジエチレングリコールジメチルエーテル、シクロヘキサノン、２−ヘプタノン、３−ヘプタノン、２−ヒドロキシエチルプロピオネート、３−メチル−３−メトキシブチルプロピオネート、エチル３−メトキシプロピオネート、メチル−３−エトキシプロピオネート、エチル３−エトキシプロピオネート、ブチルアセテート、エチルアセテート、ギ酸アミル、イソアミルアセテート、イソブチルアセテート、イソプロピルアセテート、メチルエチルケトン、ブチルプロピオネート、イソプロピルブチレート、エチルブチレート、ブチルブチレート、エチルピルベート、γ−ブチロールアセテート、およびメチルアルコール、エチルアルコール、ｎ−プロピルアルコール、ｉ−プロピルアルコールなどのアルコール類とベンゼン、トルエン、キシレンなどの芳香族系、ｎ−ヘプタン、ｎ−ヘキサン、ｎ−オクタンなどの飽和炭化水素類などを用いることができる。前記溶媒は単独または２種以上を混合して用いることができる。
【００５２】
前記溶媒は全体ロールプリンティング用インク組成物１００重量部に対して６０〜９０重量部を添加することが好ましい。前記溶媒の含量が６０重量部未満である場合には、インクの固形分の含量が多くなって粘度が大きく増加し、ブランケットへのインクコーティングが困難であり、溶媒の含量が９０重量部を超過する場合には、かえって固形分の含量が少なくなって粘度が低くなり、コーティングの難しさだけでなく、パターン転写のために揮発しなければならない溶媒の量が多くなる短所がある。
【００５３】
本発明のロールプリンティング用インク組成物はインクの表面張力を調節するために界面活性剤をさらに含むことができる。前記添加される界面活性剤はシリコン系界面活性剤またはフッ素系界面活性剤が好ましい。具体的には、表面張力を下げる効果が大きいシリコン系界面活性剤として、ＢＹＫ−３００、ＢＹＫ−３０１、ＢＹＫ−３０２、ＢＹＫ−３０６、ＢＹＫ−３０７、ＢＹＫ−３１０、ＢＹＫ−３３０、ＢＹＫ−３３３、ＢＹＫ−３３５、ＢＹＫ−３４１、ＢＹＫ−３４４、ＢＹＫ−３４５、ＢＹＫ−３７０などを用いることができ、フッ素系界面活性剤としては、Ｆ−１１４、Ｆ−１７７、Ｆ−４１０、Ｆ−４１１、Ｆ−４５０、Ｆ−４９３、Ｆ−４９４、Ｆ−４４３、Ｆ−４４４、Ｆ−４４５、Ｆ−４４６、Ｆ−４７０、Ｆ−４７１、Ｆ−４７５、Ｆ−４８２、Ｆ−４８７、Ｆ−１７２Ｄ、ＴＦ−１１２８、ＴＦ−１１２７、ＴＦ−１１２９、ＴＦ−１１２６、ＴＦ−１１３０、ＴＦ−１１１６ＳＦ、ＴＦ−１１３１、ＴＦ１１３２、ＴＦ１０２７ＳＦ、ＴＦ−１４４１、ＴＦ−１４４２などを用いることができるが、それだけに限定されるものではない。しかし、現在にロールプリンティング用ブランケット材料として用いられている一般的なＰＤＭＳは約２４ｍＮ／ｍの表面張力を有するため、ＰＤＭＳ表面にコーティングされるインクの表面張力はそれより低い値を有しなければならない。しかし、シリコン系界面活性剤ではその量をいくら増やしてもインクの表面張力を２４ｍＮ／ｍ以下に下げるには限界があるが、フッ素系界面活性剤を用いればインクの表面張力を２４ｍＮ／ｍ以下に下げることができる。
【００５４】
前記インクの表面張力を調節するために添加される界面活性剤は、全体インク組成物１００重量部に対して０．０３〜０．３重量部を用いることが好ましい。前記界面活性剤の含量が０．０３重量部未満である場合には、インクの表面張力を下げる効果が充分ではなく、ブランケットへのコーティング不良が発生し、０．３重量部を超過する場合には、界面活性剤が過量に用いられてインクの相溶性および消泡性がかえって減少する問題点がある。
【００５５】
本発明のロールプリンティング用インク組成物には必要に応じて分散剤、密着促進剤、および酸化防止剤からなる群から選択される１種以上の添加剤をさらに用いることができる。
【００５６】
前記分散剤は予め顔料を表面処理する形態で顔料に内部添加させる方法、または顔料に外部添加させる方法によって用いることができる。前記分散剤としては、高分子型、非イオン性、陰イオン性、または陽イオン性の分散剤を用いることができ、その例としては、ポリアルキレングリコールおよびそのエステル、ポリオキシアルキレン多価アルコール、エステルアルキレンオキシド付加物、アルコールアルキレンオキシド付加物、スルホン酸エステル、スルホン酸塩、カルボン酸エステル、カルボン酸塩、アルキルアミドアルキレンオキシド付加物、またはアルキルアミンなどを挙げることができる。これらは単独で添加するか、２以上混合して用いることができる。前記密着促進剤は、ビニルトリメトキシシラン、ビニルトリエトキシシラン、ビニルトリス（２−メトキシエトキシ）−シラン、Ｎ−（２−アミノエチル）−３−アミノプロピルメチルジメトキシシラン、Ｎ−（２−アミノエチル）−３−アミノプロピルメチルトリメトキシシラン、３−アミノプロピルトリエトキシシラン、３−グリシドキシプロピルトリエトキシシラン、３−グリシドキシプロピルメチルジメトキシシラン、２−（３，４−エトキシシクロヘキシル）エチルトリメトキシシラン、３−クロロプロピルメチルジメトキシシラン、３−クロロプロピルトリメトキシシラン、３−メタアクリルオキシプロピルトリメトキシシラン、または３−メルカプトプロピルトリメトキシシランなどを用いることができる。前記酸化防止剤は、２，２−チオビス（４−メチル−６−ｔ−ブチルフェノール）、または２，６−ジ−ｔ−ブチルフェノールなどを用いることができる。
【００５７】
前記添加剤は全体ロールプリンティング用インク組成物に対して０超過〜５重量部以下を添加することが好ましい。
【００５８】
また、本発明は、
（ａ）基板上にブラックマトリックスパターンを形成するステップ；
（ｂ）ロールプリンティング法を用い、前記ブラックマトリックスによって区切られた画素部に化学式１で示されるフルオロ基を含むアクリル共重合体樹脂、エチレン性不飽和二重結合を有する多官能性アクリルモノマー、熱重合開始剤、着色剤、および溶媒を含むロールプリンティング用インク組成物をコーティングおよび転写してパターン化するステップ；および
（ｃ）前記パターン化したロールプリンティング用インク組成物を熱硬化するステップを含むカラーフィルタの製造方法を提供する。
【００５９】
前記（ａ）は基板上にブラックマトリックスパターンを形成するステップである。
前記基板の材料は特に限定されるものではないが、ガラス基板、プラスチック基板、またはその他のフレキシブル基板などを用いることができ、耐熱性の強い透明ガラス基板が好ましい。
【００６０】
前記基板上にブラックマトリックスパターンを形成するステップは、当業界に知られているフォトリソグラフィ法またはロールプリンティング法などによって行うことができる。
【００６１】
前記ブラックマトリックスは、既存の用いられているクロムブラックマトリックスあるいは樹脂ブラックマトリックスを用いて製造することができ、前記形成されたブラックマトリックスの厚さは０．２〜３μｍであることが好ましく、光学密度は前記厚さ範囲において２〜６であることが好ましい。
【００６２】
前記（ｂ）はロールプリンティング法を用い、前記ブラックマトリックスによって区切られた画素部に前記化学式１で示されるフルオロ基を含むアクリル共重合体樹脂、エチレン性不飽和二重結合を有する多官能性アクリルモノマー、熱重合開始剤、着色剤、および溶媒を含むロールプリンティング用インク組成物をコーティングおよび転写してパターン化するステップである。
【００６３】
ここで、ロールプリンティング法とは、ロールまたは平板形態のブランケットに前記ロールプリンティング用インク組成物をコーティングした後、所望するパターンの逆像のパターンがあるロールまたは平板形態のクリシェを用いてブランケットから望まないコーティング部分を取り出し、再びブランケットに残っている望むパターン部分を基板に転写する方法をいう。例えば、ロール形態のブランケット材料（例：ＰＤＭＳ）上に本発明のロールプリンティング用インク組成物をスリットノズル（Ｓｌｉｔ  Ｎｏｚｚｌｅ）を用いてコーティングした後、特定形状の溝部（望むパターン模様）と突出部（望まないパターン模様）が形成されているクリシェを用いて、ブランケット上にコーティングされたインクから望まないパターン部を取り出し、前記ブランケット上に残っている望む模様のパターン部をブラックマトリックスによって区切られた画素部に接触させて転写する方法である。または場合によっては望むパターン模様の突出部を有するクリシェを用いてブランケットにコーティングされたインクから望むパターン模様を取り出し、それを基板に直接転写する方法も可能である。
【００６４】
前記（ｃ）は前記基板に転写したロールプリンティング用インク組成物を熱硬化するステップである。前記ロールプリンティング法を用い、ブラックマトリックスによって区切られた画素部に本発明のロールプリンティング用インク組成物を転写した後、５０〜１５０℃の温度で１〜６００秒間ソフトベイクを行い、それを再び１５０〜２５０℃で６００〜３０００秒間ポストベイクを行って熱硬化することが好ましい。
【００６５】
また、本発明は前記方法によって製造されたカラーフィルタを提供する。
【００６６】
なお、本発明は前記カラーフィルタを含む液晶表示素子を提供する。本発明に係る液晶表示素子の製造方法は、前述したロールプリンティング用インク組成物によるカラーフィルタの製造方法を用いることを除いては当技術分野の技術を用いることができる。
【実施例】
【００６７】
以下、本発明の理解を助けるために望ましい実施例を提示する。しかし、下記実施例は本発明をより容易に理解するために提供されるだけのものであって、それによって本発明の内容が限定されるものではない。
【００６８】
＜実施例１＞
本発明に用いられた前記ロールプリンティング用赤色インクは、インク全体組成物１００重量部に対し、着色剤としてピグメントレッド＃２５４  ４重量部、ピグメントレッド＃１７７  ０．８重量部、ピグメントイエロー＃１３９  １．２重量部、フルオロ基を含む樹脂バインダーとしてベンジル（メタ）アクリレートと（メタ）アクリル酸、ＨＦＩＭＡが４５：２５：３０のモル比で形成された共重合体（Ｍｗ＝１８，８００）２重量部、ベンジル（メタ）アクリレートと（メタ）アクリル酸が７０：３０で形成された共重合体にアリルグリシジルエーテルが付加されたフルオロ基を含まない重合体（Ｍｗ＝７，０００）３．６重量部、エチレン性不飽和二重結合を有する多官能性モノマーとしてジペンタエリスリトールヘキサアクリレート９．５重量部、アゾアミド系熱重合開始剤（Ｖ−４０、Ｗａｋｏ  Ｐｕｒｅ  Ｃｈｅｍｉｃａｌ  Ｉｎｄｕｓｔｒｉｓ．ＬＴＤ）０．５重量部、添加剤として分散剤であるポリエステル系分散剤１重量部、３−メタアクリルオキシプロピルトリメトキシシラン０．２重量部、フッ素系界面活性剤（Ｍｅｇａｆａｃｅ  Ｆ−１７２Ｄ、大日本インキ化学工業株式会社、日本）０．２重量部、溶媒としてプロピレングリコールモノメチルエーテルアセテート５０重量部、メチルエチルケトン１７重量部、エチルアセテート１０重量部を混合し、前記混合物を５時間撹拌してロールインク組成物を製造した。
【００６９】
＜実施例２＞
本発明に用いられた前記ロールプリンティング用緑色インクは、インク全体組成物１００重量部に対し、着色剤としてピグメントグリーン＃３６  ５．９重量部、ピグメントイエロー＃１５０  ３．１重量部、フルオロ基を含む樹脂バインダーとしてベンジル（メタ）アクリレートと（メタ）アクリル酸、ＨＦＩＭＡが４５：２５：３０のモル比で形成された共重合体（Ｍｗ＝１８，８００）１．７５重量部、ベンジル（メタ）アクリレートと（メタ）アクリル酸が７０：３０で形成された共重合体にアリルグリシジルエーテルが付加されたフルオロ基を含まない重合体（Ｍｗ＝７，０００）２．３２重量部、エチレン性不飽和二重結合を有する多官能性モノマーとしてジペンタエリスリトールヘキサアクリレート６重量部、アゾアミド系熱重合開始剤（Ｖ−４０、Ｗａｋｏ  Ｐｕｒｅ  Ｃｈｅｍｉｃａｌ  Ｉｎｄｕｓｔｒｉｓ．ＬＴＤ）０．５重量部、添加剤として分散剤であるポリエステル系分散剤１．５８重量部、３−メタアクリルオキシプロピルトリメトキシシラン０．２重量部、フッ素系界面活性剤（Ｍｅｇａｆａｃｅ  Ｆ−１７２Ｄ、大日本インキ化学工業株式会社、日本）０．２重量部、溶媒としてプロピレングリコールモノメチルエーテルアセテート５４重量部、メチルエチルケトン１５重量部、エチルアセテート９．４５重量部を混合し、前記混合物を５時間撹拌してロールプリンティング用インク組成物を製造した。
【００７０】
＜実施例３＞
本発明に用いられた前記ロールプリンティング用青色インクは、インク全体組成物１００重量部に対し、着色剤としてピグメントブルー＃１５：６  ３．７６重量部、ピグメントバイオレット＃２３  ０．９４重量部、フルオロ基を含む樹脂バインダーとしてベンジル（メタ）アクリレートと（メタ）アクリル酸、ＨＦＩＭＡが４５：２５：３０のモル比で形成された共重合体（Ｍｗ＝１８，８００）２．６重量部、ベンジル（メタ）アクリレートと（メタ）アクリル酸が７０：３０で形成された共重合体にアリルグリシジルエーテルが付加されたフルオロ基を含まない重合体（Ｍｗ＝７，０００）４．７５重量部、エチレン性不飽和二重結合を有する多官能性モノマーとしてジペンタエリスリトールヘキサアクリレート９．６重量部、アゾアミド系熱重合開始剤（Ｖ−４０、Ｗａｋｏ  Ｐｕｒｅ  Ｃｈｅｍｉｃａｌ  Ｉｎｄｕｓｔｒｉｓ．ＬＴＤ）０．５重量部、添加剤として分散剤であるポリエステル系分散剤１重量部、３−メタアクリルオキシプロピルトリメトキシシラン０．２重量部、フッ素系界面活性剤（Ｍｅｇａｆａｃｅ  Ｆ−１７２Ｄ、大日本インキ化学工業株式会社、日本）０．２重量部、溶媒としてプロピレングリコールモノメチルエーテルアセテート４２．２５重量部、メチルエチルケトン２２．９重量部、エチルアセテート１１．３重量部を混合し、前記混合物を５時間撹拌してロールプリンティング用インク組成物を製造した。
【００７１】
＜第１比較例＞
前記第１実施例において、フルオロ基を含むアクリル共重合体樹脂を添加せず、ベンジル（メタ）アクリレートと（メタ）アクリル酸が７０：３０で形成された共重合体にアリルグリシジルエーテルが付加されたフルオロ基を含まない重合体（Ｍｗ＝７，０００）５．６重量部をさらに添加したことを除いては、第１実施例と同一方法によってロールプリンティング用インク組成物を製造した。
【００７２】
＜第２比較例＞
前記第２実施例において、フルオロ基を含むアクリル共重合体樹脂を添加せず、ベンジル（メタ）アクリレートと（メタ）アクリル酸が７０：３０で形成された共重合体にアリルグリシジルエーテルが付加されたフルオロ基を含まない重合体（Ｍｗ＝７，０００）４．０７重量部をさらに添加したことを除いては、第２実施例と同一方法によってロールプリンティング用インク組成物を製造した。
【００７３】
＜第３比較例＞
前記第３実施例において、フルオロ基を含むアクリル共重合体樹脂を添加せず、ベンジル（メタ）アクリレートと（メタ）アクリル酸が７０：３０で形成された共重合体にアリルグリシジルエーテルが付加されたフルオロ基を含まない重合体（Ｍｗ＝７，０００）７．３５重量部をさらに添加したことを除いては、第３実施例と同一方法によってロールプリンティング用インク組成物を製造した。
【００７４】
＜実験例＞
前記第１実施例〜第３実施例および第１比較例〜第３比較例で製造したロールプリンティング用インク組成物をブランケットおよびガラス基板上に塗布した後、ＣＣＤカメラを用いてコーティング特性および表面特性を観察した。前記結果を下記表１に示す。
【００７５】
【表１】
2008280537.tif 000006
【図面の簡単な説明】
【００７６】
【図１ａ】本発明の第１実施例に係るロールプリンティング用赤色インクをブランケット上にコーティングした後の光学顕微鏡写真（×１０００）である。
【図１ｂ】本発明の第１比較例に係るロールプリンティング用赤色インクをブランケット上にコーティングした後の光学顕微鏡写真（×１０００）である。
【図２ａ】本発明の第２実施例に係るロールプリンティング用緑色インクをブランケット上にコーティングした後の光学顕微鏡写真（×１０００）である。
【図２ｂ】本発明の第２比較例に係るロールプリンティング用緑色インクをブランケット上にコーティングした後の光学顕微鏡写真（×１０００）である。
【図３ａ】本発明の第３実施例に係るロールプリンティング用青色インクをブランケット上にコーティングした後の光学顕微鏡写真（×１０００）である。
【図３ｂ】本発明の第３比較例に係るロールプリンティング用青色インクをブランケット上にコーティングした後の光学顕微鏡写真（×１０００）である。
【図１ａ】
2008280537.tif 000010
【図１ｂ】
2008280537.tif 000011
【図２ａ】
2008280537.tif 000012
【図２ｂ】
2008280537.tif 000013
【図３ａ】
2008280537.tif 000014
【図３ｂ】
2008280537.tif 000015